(57)【要約】  本発明の目的は、硫酸イオンやアウトガスの発生が少なく、かつ適度な膜強度と高い耐薬品性を有するペリクルを提供することである。本発明は、ペリクル膜の外周を支持するペリクルフレームであって、前記ペリクルフレームの表面に、エポキシ系樹脂の塗装膜が形成されており、前記エポキシ系樹脂の塗装膜の赤外線吸収スペクトルにおいて、１２００〜１２７５ｃｍ−１の範囲に存在するピークの吸光度に対する、１４５０〜１５５０ｃｍ−１の範囲に存在するピークの吸光度の比が０．５以上３以下であり、かつ９０５〜９３０ｃｍ−１の範囲に存在するピークの吸光度に対する、１４５０〜１５５０ｃｍ−１の範囲に存在するピークの吸光度の比が１以上７未満である。
2011007523.tif 000002
【特許請求の範囲】
【請求項１】
ペリクル膜の外周を支持するペリクルフレームであって、
前記ペリクルフレームの表面に、エポキシ系樹脂の塗装膜が形成されており、
前記エポキシ系樹脂の塗装膜の赤外線吸収スペクトルにおいて、１２００〜１２７５ｃｍ−１の範囲に存在するピークの吸光度に対する、１４５０〜１５５０ｃｍ−１の範囲に存在するピークの吸光度の比が０．５以上３以下であり、かつ
９０５〜９３０ｃｍ−１の範囲に存在するピークの吸光度に対する、１４５０〜１５５０ｃｍ−１の範囲に存在するピークの吸光度の比が１以上７未満である、ペリクルフレーム。
【請求項２】
前記エポキシ系樹脂の塗装膜は、カチオン性エポキシ系化合物を含むエポキシ系樹脂の電着塗装膜の硬化物である、請求項１に記載のペリクルフレーム。
【請求項３】
前記エポキシ系樹脂は、アミンで変性されたビスフェノール型エポキシ系化合物を含む、請求項１に記載のペリクルフレーム。
【請求項４】
前記エポキシ系樹脂は、アミンで変性されたビスフェノール型エポキシ系化合物を含む、請求項２に記載のペリクルフレーム。
【請求項５】
前記ペリクルフレームは、アルマイト処理されていないアルミニウム合金フレームである、請求項１に記載のペリクルフレーム。
【請求項６】
前記ペリクルフレームは、アルマイト処理されていないアルミニウム合金フレームである、請求項２に記載のペリクルフレーム。
【請求項７】
エポキシ系樹脂の塗装膜の厚さが２５μｍ以下である、請求項１に記載のペリクルフレーム。
【請求項８】
エポキシ系樹脂の塗装膜の厚さが２５μｍ以下である、請求項２に記載のペリクルフレーム。
【請求項９】
ペリクル膜と、
前記ペリクル膜の外周を支持する請求項１に記載のペリクルフレームとを有する、ペリクル。
【請求項１０】
ペリクル膜と、
前記ペリクル膜の外周を支持する請求項２に記載のペリクルフレームとを有する、ペリクル。
【発明の詳細な説明】
【技術分野】
【０００１】
本発明は、ペリクルフレームおよびそれを含むペリクルに関し、特にＬＳＩ、超ＬＳＩなどの半導体デバイスや液晶表示板の製造工程において、実質的に５００ｎｍ以下の波長の光を露光する際に、リソグラフィ・マスクに装着されるペリクルと、それを構成するペリクルフレームに関する。
【背景技術】
【０００２】
ＬＳＩ、超ＬＳＩなどの半導体デバイスあるいは液晶表示板などの製造工程では、マスク（露光原板）を介して光を照射することによって、パターニングを形成する。このとき、マスクに異物が付着していると、光が異物によって吸収されたり屈曲されたりする。このため、パターニングは変形したり、エッジががさついたりし、寸法、品質ならびに外観が損なわれる。そこで、マスク表面に、光をよく透過するペリクルを装着して、マスク表面への異物の付着を抑制する方法が採られている。【０００３】
ペリクルは、通常、金属製のペリクルフレームと、その一端面に接着剤を介して貼られたペリクル膜とを有している。ペリクルフレームの他の端面には、マスクにペリクルを固定するための粘着層が形成され、該粘着層は、離型性を有するシート状材料（セパレーター）などで保護されている。【０００４】
ペリクル膜に異物等の付着がないことを確認されたペリクルは、所定の容器に収納されて、異物が混入しないように厳重に包装および梱包された状態で出荷または運搬される。【０００５】
ペリクルフレームの材質は、通常、アルミニウム合金である。中でも、１）迷光防止のために黒色であること、２）軽量で高強度であること、３）表面硬度が高いこと、などが不可欠であることから、黒色アルマイト処理されたアルミニウム合金が用いられる。【０００６】
アルミニウム合金表面に形成された黒色アルマイト層は、凸凹が多く、多孔質で硬くて脆い。このため、ペリクルの製造工程で加わる力や振動、あるいはペリクルの運搬工程における収納ケースとペリクルフレームとの摩擦等によって、黒色アルマイト層の凸凹や孔の内部に存在していた塵埃や黒色顔料などが飛散したり、脆い黒色アルマイト層の表面が破壊されたりして、発塵することがあった。【０００７】
このような発塵を抑制する方法として、ペリクルフレームの表面全体を、耐光性の優れた非粘着性透明有機ポリマーや非粘着性透明フッ素系有機ポリマーでディップコートすることで、ペリクルフレーム表面を平滑にする方法が提案されている（特許文献１などを参照）。【０００８】
アルミニウムペリクルフレームの表面に、アクリル系樹脂の塗装膜をカチオン電着塗装法により形成する方法が提案されている（例えば特許文献２を参照）。【０００９】
また、アルミニウム製ペリクルフレームの表面に、アクリル系樹脂やエポキシ樹脂などのポリマー被膜を電着塗装法により形成する方法が提案されている（例えば特許文献３を参照）。
【先行技術文献】
【特許文献】
【００１０】
【特許文献１】特開平６−３０１１９９号公報
【特許文献２】特開平７−４３８９２号公報
【特許文献３】特開２００７−３３３９１０号公報
【発明の概要】
【発明が解決しようとする課題】
【００１１】
しかしながら、特許文献１のペリクルフレームは、アルマイト処理された艶消し黒色ペリクルフレーム表面を無色透明樹脂でコーティングして得られる。このため、摩擦などで塗装膜が剥がれると、陽極酸化工程で使用した残留硫酸が発生することがある。硫酸イオンはアンモニアなどと反応して、異物を生じる原因となる。また、ペリクルフレームから硫酸等のアウトガスが発生すると、リソグラフィ工程において、これらのガスが分解され、精度のよいパターニングができないおそれもある。【００１２】
またフッ素系ポリマーの塗装膜は、アルミニウムとの親和性が低いため、アルミニウムとの界面で剥がれやすい。すなわち、フッ素系ポリマーの相溶化パラメーターは３〜７．６程度であり；アルミニウム合金は７２であり（単位はＣＡＬ／ＣＭ３の平方根である）、両者の間で相溶化パラメーターの差が大きい（一般的な塗料の高分子の相溶化パラメーターは７〜１０である）。相溶化パラメーターの差が大きいほど、両者の親和性が低く界面で剥がれやすいことを意味する。このため、フッ素系ポリマーの塗装膜は、摩擦で剥がれて発塵し易い。【００１３】
特許文献２および３のペリクルフレームは、アルマイト処理を必ずしも要しないので、硫酸の発生を低減できる。しかしながら、特許文献２および３のアクリル系樹脂の電着塗装膜の膜強度は低い。このため、ペリクル製造工程やトラックや鉄道、飛行機による輸送時および荷物の積み下ろしの際の振動や衝撃により、塗装膜が剥がれて発塵し、異物がペリクル膜に付着することがある。【００１４】
また、アクリル系樹脂の電着塗装膜の耐薬品性も低い。すなわち、クリーンルーム内で行われない電着塗装時または電着塗装後において塵埃が少しでも存在していると、電着塗装膜は有機物コーティングであり帯電し易いため、塵埃が電着塗装フレームに付着する。塵埃を除去するために、電着塗装フレームを、水、アセトン、テトラヒドロフラン（以下ＴＨＦと略す）などの有機溶剤で洗浄することがある。その際、アクリル系電着塗装フレームを有機溶剤に浸漬すると、アクリル樹脂の塗装膜が剥離して発塵することがある。【００１５】
このように、硫酸イオンやアウトガスの発生量が少なく、適度な膜強度と高い耐薬品性とを有するペリクルフレームはこれまでなかった。本発明は、硫酸イオンやアウトガスの発生量が少なく、かつ適度な膜強度と高い耐薬品性を有するペリクルフレームとそれを用いたペリクルを提供することを目的とする。
【課題を解決するための手段】
【００１６】
本発明者らは、塗装膜の膜強度およびペリクルフレームとの密着性を高めるためには、塗装膜の剛性と柔軟性のバランスが重要であることを見出した。そして、塗装膜の剛性と柔軟性のバランスは、塗装膜の赤外線吸収スペクトルにおける特定のピーク強度の比として表され；ピーク強度の比は、塗装膜に含まれるエポキシ系樹脂の硬化物の化学構造によって調整できることを見出した。本発明はこのような知見に基づきなされたものである。【００１７】
［１］  ペリクル膜の外周を支持するペリクルフレームであって、前記ペリクルフレームの表面に、エポキシ系樹脂の塗装膜が形成されており、前記エポキシ系樹脂の塗装膜の赤外線吸収スペクトルにおいて、１２００〜１２７５ｃｍ−１の範囲に存在するピークの吸光度に対する、１４５０〜１５５０ｃｍ−１の範囲に存在するピークの吸光度の比が０．５以上３以下であり、かつ９０５〜９３０ｃｍ−１の範囲に存在するピークの吸光度に対する、１４５０〜１５５０ｃｍ−１の範囲に存在するピークの吸光度の比が１以上７未満である、ペリクルフレーム。
［２］  前記エポキシ系樹脂の塗装膜は、カチオン性エポキシ系化合物を含むエポキシ樹脂の電着塗装膜の硬化物である、［１］記載のペリクルフレーム。
［３］  前記エポキシ系樹脂は、アミンで変性されたビスフェノール型エポキシ系化合物を含む、［１］または［２］に記載のペリクルフレーム。
［４］  前記ペリクルフレームは、アルマイト処理されていないアルミニウム合金フレームである、［１］〜［３］のいずれかに記載のペリクルフレーム。
［５］  エポキシ系樹脂の塗装膜の厚さが２５μｍ以下である、［１］〜［４］のいずれかに記載のペリクルフレーム。
［６］  ペリクル膜と、前記ペリクル膜の外周を支持する［１］〜［５］のいずれかに記載のペリクルフレームとを有する、ペリクル。
【発明の効果】
【００１８】
本発明によれば、硫酸やアウトガスの発生が少なく、残留硫酸に起因する硫酸ナトリウム等のヘイズの発生の少ないペリクルを提供できる。また本発明によれば、適度な膜強度と高い耐薬品性を有するペリクルを提供できる。これにより、衝撃や摩擦、溶剤浸漬後の塗装膜の剥がれを抑制し、発塵を高度に抑制できる。
【図面の簡単な説明】
【００１９】
【図１】本発明のエポキシ系樹脂の硬化電着塗装膜の、赤外線吸収スペクトルデータの一例を示す図である。
【図２】本発明のペリクルの一例を示す模式図である。
【図３】本発明の実施例の結果を示す表である。
【図４】本発明の比較例の結果を示す表である。
【図５】本発明の実施例および比較例の赤外線吸収スペクトルデータを示すグラフである。
【発明を実施するための形態】
【００２０】
本発明における、ペリクルフレーム表面のエポキシ系樹脂の塗装膜は、ディップコート法、スプレー法、電着塗装法等の種々の方法で形成されうるが、膜厚制御が容易な電着塗装法で形成されることが好ましい。電着塗装法には、カチオン電着塗装法、アニオン電着塗装法がある。本実施形態では、ペリクルフレーム表面のエポキシ系樹脂の塗装膜を、カチオン電着塗装法により形成する例で説明する。
【００２１】
１．カチオン電着塗料組成物
本発明に用いられる、エポキシ系樹脂のカチオン電着塗料組成物は、（Ａ）カチオン性エポキシ系化合物と、（Ｂ）硬化剤と、（Ｃ）顔料と、（Ｄ）中和剤と、（Ｅ）水性媒体とを含み、必要に応じて（Ｆ）他の成分をさらに含む。
【００２２】
（Ａ）カチオン性エポキシ系化合物
カチオン性エポキシ系化合物は、多価アルコールとエピクロルヒドリンとをモノマー成分とするオリゴマーを、カチオン変性した化合物である。
【００２３】
オリゴマーのモノマー成分である多価アルコールには、フェノール誘導体が含まれることが好ましい。フェノール誘導体の例には、ビスフェノール、フェノールノボラック、クレゾールノボラック等が含まれ、より好ましくはビスフェノールが含まれる。
【００２４】
ビスフェノールとは、例えば以下の一般式（１）で示される。一般式（１）においてＸは、単結合、−ＣＨ２−、−ＣＨ（ＣＨ３）−、−Ｃ（ＣＨ３）２−、−Ｃ（ＣＨ３）（Ｃ２Ｈ５）−、−Ｃ（ＣＨ３）（Ｃ６Ｈ５）−、−Ｏ−、−Ｓ−、または−ＳＯ２−を表わし；好ましくは−ＣＨ２−、−Ｃ（ＣＨ３）２−である。Ｒ１は、それぞれ独立して、フッ素、塩素、臭素およびヨウ素等のハロゲン原子またはフェニル基である。ｐは置換基Ｒ１の置換数であり、０〜４の整数である。一般式（１）で示される化合物の例には、Ｒ１が臭素であり、水酸基の結合位置に対してオルト位に臭素が４つ付加した化合物等が含まれる。
【化１】
2011007523.tif 000003
【００２５】
オリゴマーのモノマー成分である多価アルコールには、ビスフェノールとともに、他の多価アルコールが含まれていてもよい。他の多価アルコールの例には、多価フェノールや、脂肪族多価アルコールが含まれる。
【００２６】
多価フェノールの例には、１，２−ベンゼンジオール、１，３−ベンゼンジオール、１，４−ベンゼンジオール、１，３，５−トリヒドロキシベンゼン等が含まれる。脂肪族多価アルコールの例には、グリコールなどが含まれる。
【００２７】
ビスフェノールとエピクロルヒドリンとをモノマー成分とするオリゴマーは、市販もされている。例えば、ビスフェノールＡ型エポキシ化合物の市販品の例には、エピコート８２８（油化シェルエポキシ社製、エポキシ当量１８０〜１９０ｇ／ｅｑ）、エピコート１００１（同、エポキシ当量４５０〜５００ｇ／ｅｑ）、エピコート１０１０（同、エポキシ当量３０００〜４０００ｇ／ｅｑ）などが含まれる。ビスフェノールＦ型エポキシ化合物の市販品の例には、エピコート８０７（同、エポキシ当量１７０ｇ／ｅｑ）などが含まれる。
【００２８】
前記の通り、カチオン性エポキシ系化合物は、多価アルコールとエピクロルヒドリンとをモノマー成分とするオリゴマーを、カチオン変性した化合物である。オリゴマーに含まれるエポキシ環の全部をカチオン変性してもよいが；一部のエポキシ環だけをカチオン変性して、一部のエポキシ環を残存させることが好ましい。
【００２９】
カチオン変性とは、エポキシ環に活性水素化合物を反応させて、開環付加反応させることをいう。活性水素化合物の例には、アミンおよびその酸塩、スルフィドおよび酸混合物などである。２種以上の活性水素化合物を組み合わせて、オリゴマーを変性させてもよい。
【００３０】
カチオン変性のための活性水素化合物には、アミンおよびその酸塩が含まれることが好ましい。アミンによる変性を、アミン変性と称する。アミンとは、１級アミン、２級アミンまたは３級アミンのいずれでもよい。
【００３１】
アミンおよびその酸塩の例には、ブチルアミン、オクチルアミン、ジエチルアミン、ジブチルアミン、メチルブチルアミン、モノエタノールアミン、ジエタノールアミン、Ｎ−メチルエタノールアミン、Ｎ−エチルエタノールアミン、トリエチルアミン、Ｎ，Ｎ−ジメチルベンジルアミン、Ｎ，Ｎ−ジメチルエタノールアミンなどのアミンまたはその酸塩が含まれる。
【００３２】
アミン変性エポキシ系化合物の数平均分子量は１５００〜５０００の範囲であることが好ましく、１６００〜３０００の範囲であることがより好ましい。数平均分子量が１５００未満であると、硬化膜の耐溶剤性が劣ることがある。また数平均分子量が５０００を超えると、樹脂溶液の粘度制御が難しくなる。アミン変性エポキシ系化合物の数平均分子量は、ゲルパーミエーションクロマトグラフィー（ＧＰＣ）により測定される。
【００３３】
詳細は後述するが、本発明のカチオン電着塗料組成物の硬化物は、その赤外線吸収スペクトルにおいて、
１）ベンゼン核に由来するピークＢの吸光度（１４５０〜１５５０ｃｍ−１の範囲に存在するピークの吸光度）と；ベンゼン核に結合するエーテルに由来するピークＡの吸光度（１２００〜１２７５ｃｍ−１の範囲に存在するピークの吸光度）との比率、および
２）未反応のエポキシ基に由来するピークＣの吸光度（９０５〜９３０ｃｍ−１の範囲に存在するピークの吸光度）と；ベンゼン核に由来するピークＢの吸光度との比率が、特定の範囲にあることが好ましい。
【００３４】
ベンゼン核に由来するピークＢの吸光度と、ベンゼン核に結合するエーテルに由来するピークＡの吸光度との比率は、前述のオリゴマーを構成する多価アルコールの構造と組成によって調整されうる。例えば、一般式（１）で示されるビスフェノールのＸを酸素原子とすれば、ベンゼン核に結合するエーテルに由来するピークＡの吸光度を高めることができ；Ｘを−Ｃ（ＣＨ３）（Ｃ６Ｈ５）−としたり、一般式（１）のＲ１をフェニル基としたりすれば、ベンゼン核に由来するピークＢの吸光度を高めることができる。さらには、多価アルコールの一部をベンゼンジオールにすれば、ベンゼン核に結合するエーテルに由来するピークＡの吸光度が高まり；多価アルコールの一部を脂肪族多価アルコールにすれば、相対的にベンゼン核に由来するピークＢの吸光度が低下する。
【００３５】
一方、未反応のエポキシ基に由来するピークＣの吸光度と、ベンゼン核に由来するピークＢの吸光度との比率は、例えば、カチオン変性の変性率によって調整されうる。つまり、カチオン変性の変性率を低くして、エポキシ環の残存率を高めておくほど、ピークＣの吸光度が高まる。
【００３６】
上記比率を満たすように変性率を調整すればよいが、カチオン性エポキシ系化合物のエポキシ当量は３００〜３０００ｇ／ｅｑであることが好ましい。一方、アミン変性エポキシ系化合物のアミン当量は１００ｇあたり、３０〜８０ｍｅｑであることが好ましい。
【００３７】
（Ｂ）硬化剤
硬化剤は、カチオン性エポキシ系化合物を硬化させるものであり、好ましくはブロック化イソシアネート硬化剤である。
【００３８】
ブロック化イソシアネート硬化剤は、ポリイソシアネートをブロック剤でブロックして得られたブロックポリイソシアネートが好ましい。ポリイソシアネートとは、１分子中にイソシアネート基を２個以上有する化合物をいう。
【００３９】
ポリイソシアネートの例には、トリレンジイソシアネート（ＴＤＩ）、ジフェニルメタンジイソシアネート（ＭＤＩ）、ｐ−フェニレンジイソシアネート、およびナフタレンジイソシアネート等のような芳香族ジイソシアネート；
ヘキサメチレンジイソシアネート（ＨＤＩ）、２，２，４−トリメチルヘキサンジイソシアネート、およびリジンジイソシアネート等のような炭素数３〜１２の脂肪族ジイソシアネート；
１，４−シクロヘキサンジイソシアネート（ＣＤＩ）、イソホロンジイソシアネート（ＩＰＤＩ）、４，４’−ジシクロヘキシルメタンジイソシアネート（水添ＭＤＩ）、メチルシクロヘキサンジイソシアネート、イソプロピリデンジシクロヘキシル−４，４’−ジイソシアネート、および１，３−ジイソシアナトメチルシクロヘキサン（水添ＸＤＩ）、水添ＴＤＩ、２，５−もしくは２，６−ビス（イソシアナートメチル）−ビシクロ［２.２.１］ヘプタン（ノルボルナンジイソシアネートとも称される）等のような炭素数５〜１８の脂環式ジイソシアネート；
キシリレンジイソシアネート（ＸＤＩ）、およびテトラメチルキシリレンジイソシアネート（ＴＭＸＤＩ）等のような芳香環を有する脂肪族ジイソシアネート等が含まれる。これらは、単独で、または２種以上併用することができる。
【００４０】
ブロック剤は、ポリイソシアネート基に付加し、常温では安定であるが解離温度以上に加熱すると遊離のイソシアネート基を再生しうるものである。
【００４１】
ブロック剤の好ましい例には、ε−カプロラクタム、δ−バレロラクタム、γ−ブチロラクタムおよびβ−プロピオラクタムなどのラクタム系ブロック剤、およびホルムアルドキシム、アセトアルドキシム、アセトキシム、メチルエチルケトオキシム、ジアセチルモノオキシム、シクロヘキサンオキシム等のオキシム系ブロック剤などが含まれる。
【００４２】
硬化剤の含有量は、硬化時にアミン変性エポキシ系化合物中のアミノ基と反応して良好な硬化塗膜を与えるのに十分な量であることが必要である。一般に、アミン変性エポキシ系化合物の、ブロック化イソシアネート硬化剤に対する重量比（アミン変性エポキシ系化合物／ブロック化イソシアネート硬化剤）が９０／１０〜５０／５０であることが好ましく、８０／２０〜６５／３５であることがより好ましい。アミン変性エポキシ系化合物とブロック化イソシアネート硬化剤との総含有量は、電着塗料組成物の全固形分の２５〜８５重量％、好ましくは４０〜７０重量％であることが好ましい。
【００４３】
（Ｃ）顔料
本発明に用いられるカチオン電着塗料組成物には、黒色顔料としてカーボンブラックが含まれる。光をペリクルフレームに照射し、光の反射によって塵埃の有無を検査するペリクルフレームの受け入れ検査において、迷光を抑制し、塵埃を確認し易くするためである。
【００４４】
顔料の含有量は、一般に、電着塗料組成物の全固形分の１〜３５重量％、好ましくは１０〜３０重量％である。
【００４５】
（Ｄ）中和剤
本発明で用いられるカチオン電着塗料組成物には、カチオン性エポキシ系化合物の水性媒体への分散性を向上させるための中和剤が含まれる。
【００４６】
中和剤の例には、塩酸、硝酸、リン酸、ギ酸、酢酸、乳酸のような無機酸または有機酸などが含まれる。電着塗料組成物における中和剤の含有量は、少なくともアミン変性エポキシ系化合物の２０％、好ましくは３０〜６０％を中和させる量（中和率が２０％、好ましくは３０〜６０％となる量）である。
【００４７】
（Ｅ）水性媒体
水性媒体は、イオン交換水、純水などである。水性媒体は、必要に応じて、少量のアルコール類などを含んでもよい。
【００４８】
（Ｆ）その他成分
本発明に用いられるカチオン電着塗料組成物には、必要に応じて、他の成分が含まれてもよい。他の成分の例には、水混和性有機溶剤、界面活性剤、酸化防止剤、紫外線吸収剤、硬化剤のブロック剤の解離を促進するための硬化触媒などが含まれる。硬化触媒の例には、錫触媒が含まれる。
【００４９】
本発明に用いられるカチオン電着塗料組成物は、上記（Ａ）〜（Ｆ）の成分を調製して得られる電着塗料組成物であってもよいし、市販の電着塗料組成物であってもよい。市販のカチオン電着塗料組成物の例には、日本ペイント株式会社製電着塗装用エポキシ樹脂パワートップＵ−ＣＰ７０等が含まれる。
【００５０】
２．電着塗装方法および硬化電着塗装膜
本発明のペリクルフレーム表面の、エポキシ系樹脂の硬化電着塗装膜は、１）ペリクルフレーム表面に、前記カチオン性電着塗料組成物の電着塗装膜を形成する工程；２）得られた電着塗装膜を加熱硬化および乾燥させて硬化電着塗装膜とする工程；を有する方法により得られる。
【００５１】
ペリクルフレームの材質の例には、アルミニウム、アルミニウム合金、およびマグネシュウム合金などの金属が含まれる。ペリクルフレームには、硫酸を用いて陽極酸化皮膜を形成する処理（例えばアルマイト処理）が施されていないことが好ましい。前述の通り、アルマイト処理などによりペリクルフレームに硫酸が残留することを防ぐためである。
【００５２】
電着塗装膜を形成する前に、ペリクルフレームの表面に前処理を施しておくことが好ましい。
【００５３】
前処理の例には、プラズマ処理や粗面化処理、例えばサンドブラスト処理が含まれる。ペリクルフレームの表面を粗面化することにより、硬化電着塗装膜の表面が艶消しされる（光沢が消される）。サンドブラスト処理は、例えば＃３００のサンドを用いて表面粗度（平均表面粗さＲａ）が４〜６μｍになるよう行えばよい。したがって、光の反射を抑制し、異物の確認検査を行い易い。前処理の他の例には洗浄が含まれ、それにより表面に付着した異物や油成分を除去することが好ましい。
【００５４】
１）の工程では、前記カチオン性電着塗料組成物を投入した電着槽内に、被塗布物である金属製のペリクルフレームを浸漬させる。ペリクルフレームを陰極とし、陽極との間に電圧を印加して、ペリクルフレーム表面にエポキシ系樹脂を析出させる。これにより、未硬化のエポキシ系樹脂の電着塗装膜が得られる。
【００５５】
電着塗装は、電圧１００〜２２０Ｖ、通電時間３０〜２４０秒間で行われることが好ましい。
【００５６】
電着塗装膜の厚さは５μｍ以上３０μｍ未満が好ましく、７μｍ以上２５μｍ以下がさらに好ましい。電着塗装膜の厚さが薄すぎると樹脂塗膜の凝集力が十分でなく、所望の樹脂強度が得られ難い。電着塗装膜の厚さが厚すぎると、電着塗装膜の表面が粗くなり柚子肌状の表面になることがあり、平滑性に劣るだけでなく、電着塗装膜の厚さが均一になり難い。電着塗装膜の厚さは、電着塗装時の電圧や通電時間によって調整されうる。
【００５７】
１）の工程で電着塗装膜が形成されたペリクルフレームを水洗する。その後、２）の工程では、ペリクルフレームを１２０〜２６０℃、好ましくは１４０〜２２０℃で１０〜３０分間焼き付けして電着塗装膜を加熱硬化させて、硬化電着塗装膜を得ることができる。
【００５８】
図１は、硬化電着塗装膜の赤外線吸収スペクトルデータの一例である。図１に示されるように、硬化電着塗装膜の赤外線吸収スペクトルにおいて、１２００〜１２７５ｃｍ−１
の範囲に存在するピークＡと；１４５０〜１５５０ｃｍ−１の範囲に存在するピークＢと；９０５〜９３０ｃｍ−１の範囲に存在するピークＣとが確認される。各ピークＡ〜Ｃとは、それぞれの波長域内で最も吸光度が高い部分（ピークの頂点）である。
【００５９】
１２００〜１２７５ｃｍ−１の範囲に存在するピークＡは、エポキシ系樹脂のベンゼン核に結合するエーテルに由来しており、エポキシ系樹脂の結合鎖の柔軟性の指標となる。１４５０〜１５５０ｃｍ−１の範囲に存在するピークＢは、ベンゼン核に由来しており、エポキシ系樹脂の結合鎖の剛性の指標となる。９０５〜９３０ｃｍ−１の範囲に存在するピークＣは、未反応のエポキシ基に由来しており、アルミニウムに対する密着性と、硬化剤との反応性の指標となる。
【００６０】
赤外線吸収スペクトルにおいて１２００〜１２７５ｃｍ−１の範囲に存在するピークＡの吸光度に対する、１４５０〜１５５０ｃｍ−１の範囲に存在するピークＢの吸光度の比（Ｂ／Ａ）が、０．５以上３以下であることが好ましい。前記吸光度の比が０．５未満では、ベンゼン核結合のエーテルが多いため、硬化電着塗装膜が柔らかすぎて、十分な樹脂強度が得られ難いことがある。前記吸光度の比が３を超えると、ベンゼン核が多いため、硬化電着塗装膜が硬くて脆くなり易く、剥がれることがある。より好ましくは０．７以上２．８未満であり、さらに０．８以上２．６未満が好ましい。
【００６１】
また赤外線吸収スペクトルにおいて９０５〜９３０ｃｍ−１の範囲に存在するピークＣの吸光度に対する、１４５０〜１５５０ｃｍ−１の範囲に存在するピークＢの吸光度の比（Ｂ／Ｃ）が、１以上７未満であることが好ましい。前記吸光度の比が１未満では、未反応エポキシ基が多い（硬化剤と反応するアミノ基が少ない）ため、硬化電着塗装膜の架橋密度は低く、十分な樹脂強度が得られ難いことがある。前記吸光度の比が７以上では、未反応エポキシ基が少ないことから、硬化電着塗装膜とアルミニウム合金フレームとの密着性が弱くなり、耐磨耗性が低下することがある。より好ましくは１以上６未満であり、さらに１以上４未満が好ましい。
【００６２】
このように、１２００〜１２７５ｃｍ−１の範囲に存在するピークＡの吸光度に対する、１４５０〜１５５０ｃｍ−１の範囲に存在するピークＢの吸光度の比（Ｂ／Ａ）が、上記最適な範囲になるように、ベンゼン核結合のエーテル濃度と、ベンゼン核濃度とを有する硬化電着塗装膜を形成することが好ましい。同様に、９０５〜９３０ｃｍ−１の範囲に存在するピークＣの吸光度に対する、１４５０〜１５５０ｃｍ−１の範囲に存在するピークＢの吸光度の比（Ｂ／Ｃ）が、上記最適な範囲になるように、エポキシ濃度と、ベンゼン核濃度とを有する硬化電着塗装膜を形成することが好ましい。
【００６３】
硬化電着塗装膜の赤外線吸収スペクトルにおける吸光度は、以下のようにして求められる。なお、赤外線吸収スペクトルを測定する場合、透過スペクトルにおける吸収強度を用いることがあるが、本発明では吸光度を用いるものとする。
【００６４】
ペリクルフレーム表面に形成された硬化電着塗装膜をカッター等で削り落として、塗料の粉状体とする。粉状体の赤外線吸収スペクトルを、臭化カリウムを用いた錠剤法（ＫＢｒ法）により測定する。具体的には、塗料の粉状体とＫＢｒの微粉末とを混合した後、プレスして錠剤を作製する。錠剤における塗料の粉状体の濃度（測定濃度）は、１ｍｇ/ｇ〜１０ｍｇ/ｇ、好ましくは１ｍｇ/ｇとする。赤外線吸収スペクトル分析装置で、４００〜４０００ｃｍ−１の範囲を測定し、波数と吸光度で表される赤外線吸収スペクトルのグラフ（図１）を得る。
【００６５】
図１に示される赤外線吸収スペクトルのグラフ上で、９０５〜９３０ｃｍ−１、１２００〜１２７５ｃｍ−１、１４５０〜１５５０ｃｍ−１の各々の範囲内の最大ピークについて、そのピークを山として谷にあたる左右の２点をとる。この２点の結ぶ直線をベースラインとする。この２点は、上記波長の範囲から外れていてもよい。ピークの吸光度は、ピークの頂点の吸光度（所定の波長域内で最も吸光度が大きい値）から、該頂点の波長でのベースラインの吸光度を引いた値とする。図１では、ピークＡの吸光度は約０．０４であり、ピークＢの吸光度は約０．０６であり、ピークＣの吸光度は約０．０４である。
【００６６】
ベースラインの基点となる谷の位置は、最大ピークからの最初の変曲点とする。つまり、吸収スペクトルは、最大ピークの山から谷を経て、次の山へと続く形状をとる。この谷が変曲点である。明確な変曲点とはなっていない、山から横すべりのようになだらかに下がるようなショルダー部分は変曲点とはみなされない。
【００６７】
硬化電着塗装膜の厚さは、電着塗装膜の厚さとほぼ同等であり、好ましくは５μｍ以上３０μｍ未満であり、より好ましくは７μｍ以上２５μｍ以下である。
【００６８】
本発明で得られる硬化電着塗装膜は、ペリクルフレーム表面に対して良好な密着性を有し、かつ適度な膜強度を有する。また硬化電着塗装膜は、テトラヒドロフラン（ＴＨＦ）等の有機溶剤に浸漬した後でも、ペリクルフレーム表面に対して良好な密着性を有し、かつ適度な膜強度を有する。
【００６９】
硬化電着塗装膜が形成されたペリクルフレームは、ペリクルフレームの受け入れ検査工程；ペリクルフレーム上にペリクル膜を設置したペリクルの出荷検査工程等において、塵埃の有無を検査される。
【００７０】
ペリクルフレームの受け入れ検査工程では、強い光をペリクルフレームに照射し、光の反射によって塵埃の有無を検査する。目に見えない大きさの塵埃があれば、照射した光が反射しキラリと光る。光が反射しないペリクルフレームのみが合格とされる。
【００７１】
従来のアクリル系樹脂の硬化電着塗装膜は、艶消し度が低く光沢がある。このため、ペリクルフレームの受け入れ検査に適合させるべく、硬化電着塗装膜に無機物を添加させていた。これに対して、本発明で得られるエポキシ系樹脂の硬化電着塗装膜は、無機物を添加しなくても良好な艶消し度を有するため、ペリクルフレームの受け入れ検査に適する。
【００７２】
３．ペリクル
本発明のペリクルは、ペリクル膜と、前記ペリクル膜の外周を支持するペリクルフレームと、前記ペリクルフレームと前記ペリクル膜とを接着させる膜接着剤と、前記ペリクルフレームと前記マスクとを接着するためのマスク接着剤とを有する。図２には、本発明のペリクルの一例が示される。ペリクル１０は、ペリクル膜１２と、ペリクル膜１２の外周を支持するペリクルフレーム１４とを有する。ペリクル膜１２は、ペリクルフレーム１４の一方の端面にある膜接着剤層１３を介して張設されている。一方、ペリクルフレーム１４をマスク（不図示）に接着させるために、ペリクルフレーム１４のもう一方の端面には、マスク接着剤層１５が設けられている。
【００７３】
ペリクル膜１２は、ペリクルフレーム１４によって保持されており、マスク（不図示）の露光エリアを覆う。したがって、ペリクル膜１２は露光によるエネルギーを遮断しないような透光性を有する。ペリクル膜１２の材質の例には、石英ガラスや、フッ素系樹脂や酢酸セルロースなどの透明性の材質が含まれる。
【００７４】
ペリクルフレーム１４は、前述のエポキシ系樹脂の硬化電着塗装膜が形成されている。硬化電着塗装膜は、黒色であることが望ましい。露光光の反射を防ぎ、かつ付着した異物などの有無を検査しやすくするためである。
【００７５】
膜接着剤層１３は、ペリクルフレーム１４とペリクル膜１２を接着する。マスク接着剤層１５は、ペリクルフレーム１４とマスク（不図示）を接着する。
【００７６】
膜接着剤層１３は、例えばアクリル樹脂接着剤、エポキシ樹脂接着剤、シリコン樹脂接着剤、含フッ素シリコン接着剤等のフッ素ポリマー等である。マスク接着剤層１５は、例えば、両面粘着テープ、シリコン樹脂粘着剤、アクリル系粘着剤等である。
【００７７】
ペリクル１０は、マスク接着剤層１５を介してマスク（不図示）上に装着され、マスク（不図示）に異物が付着することを防止する。マスクに付着した異物は、それに露光光の焦点が合うと、ウェハへの解像不良を引き起こす。したがって、ペリクル１０はマスク（不図示）の露光エリアを覆うように装着される。
【００７８】
マスク（不図示）とは、パターン化された遮光膜を配置されたガラス基板などである。遮光膜とは、ＣｒやＭｏＳｉなどの金属の、単層または複数層構造の膜である。パターン化された遮光膜を含むマスクが、露光エリアとなる。
【００７９】
半導体素子に描画される回路パターンの形成工程等のリソグラフィに用いられる露光光は、水銀ランプのｉ線（波長３６５ｎｍ）、ＫｒＦエキシマレーザ（波長２４８ｎｍ）、ＡｒＦエキシマレーザ（波長１９３ｎｍ）等の短波長の露光光が用いられる。
【００８０】
本発明のペリクルフレームに形成される硬化電着塗装膜は、金属との良好な密着性を有しつつ、優れた膜強度と耐食性を有する。このため、硬化電着塗装膜の剥がれによる発塵を高度に抑制でき、耐摩耗性に優れたペリクルを得ることができる。
【実施例】
【００８１】
以下、実施例および比較例を参照してさらに本発明を説明する。本発明の技術的範囲は、これらによって限定されるものではない。【００８２】
（実施例１）
ペリクルフレームとして、フレームの外寸１４９ｍｍ×１２２ｍｍ×５．８ｍｍ、フレーム厚さ２ｍｍのアルミニウム合金Ａ７０７５製フレームを用意した。このペリクルフレーム表面を洗浄した後、吐出圧１．５ｋｇ/ｃｍ２でサンドブラスト処理した。【００８３】
ペリクルフレーム表面に、エポキシ樹脂系電着塗料パワートップＵ−ＣＰ７０（日本ペイント株式会社製、艶消し黒色塗料）を用いて、膜厚１０μｍの電着塗装膜を形成した。電着塗装は、ペリクルフレームを電着槽内において支持部３点で固定し、塗装液温度２８℃、印加電圧２００Ｖ、通電時間９０秒で行った。電着塗装膜の厚みは、印加電圧、通電時間、電着塗装液の劣化状態により変化するため、事前に塗装条件を求めておくことにより調整した。【００８４】
電着塗装膜を、２００℃のオーブンで６０分加熱して硬化および乾燥させて、硬化電着塗装膜とした。【００８５】
（実施例２）
電着塗料として、エポキシ樹脂系電着塗料パワートップＵ−ＣＰ７０−１（日本ペイント株式会社製）を用いた以外は、実施例１と同様にして、ペリクルフレーム表面に膜厚１０μｍの電着塗装膜を形成した。実施例１の加熱硬化条件に代えて、電着塗装膜を、２２０℃のオーブンで６０分硬化および乾燥した後；発生ガス量を低減させるために、２００℃のオーブンでさらに３０分間硬化および乾燥させて、硬化電着塗装膜とした。【００８６】
（実施例３）
ペリクルフレームとして、フレームの外寸１４９ｍｍ×１２２ｍｍ×５．８ｍｍ、フレーム厚さ２ｍｍのアルミニウム合金Ａ６０６１製フレームを用意した。このペリクルフレーム表面を洗浄した後、吐出圧１．５ｋｇ/ｃｍ２でサンドブラスト処理した。【００８７】
ペリクルフレーム表面に、エポキシ樹脂系電着塗料パワートップＵ−ＣＰ７０−５（日本ペイント株式会社製）を用いて、膜厚１０μｍの電着塗装膜を形成した。電着塗装は、ペリクルフレームを電着槽内において支持部３点で固定し、塗装液温度２８℃、印加電圧２００Ｖ、通電時間８０秒で行った。電着塗装膜の厚みは、印加電圧、通電時間、電着塗装液の劣化状態により変化するため、事前に塗装条件を求めておくことにより調整した。【００８８】
電着塗装膜を、２００℃のオーブンで６０分加熱して硬化および乾燥させて、硬化電着塗装膜とした。【００８９】
（実施例４）
電着塗料として、エポキシ樹脂系電着塗料パワートップＵ−ＣＰ７０−６（日本ペイント株式会社製）を用いて、かつ通電時間を９０秒とした以外は、実施例３と同様にペリクルフレーム表面に、膜厚１０μｍの電着塗装膜を形成した。電着塗装膜を、２１０℃のオーブンで６０分加熱して硬化および乾燥させて、硬化電着塗装膜とした。【００９０】
（実施例５）
電着塗料として、エポキシ樹脂系電着塗料パワートップＵ−ＣＰ７０−７（日本ペイント株式会社製）を用いて、かつ通電時間を１００秒とした以外は、実施例３と同様にペリクルフレーム表面に、膜厚１３μｍの電着塗装膜を形成した。電着塗装膜を、２２０℃のオーブンで６０分加熱して硬化および乾燥させて、硬化電着塗装膜とした。【００９１】
（比較例１）
電着塗料として、アニオン電着塗装用アクリル系塗料パワースクエアＡクリヤーブラック（日本ペイント株式会社製）を用いた以外は、実施例１と同様にペリクルフレーム表面に膜厚１２μｍの電着塗装膜を形成した。そして、実施例１と同様に、電着塗装膜を硬化および乾燥させて、硬化電着塗装膜とした。【００９２】
（比較例２）
電着塗料として、アクリル系塗料エレコートＡＭ−１メイクアップ（株式会社シミズ製）を用いた以外は、実施例１と同様にペリクルフレーム表面に膜厚１３μｍの電着塗装膜を形成した。そして、実施例１と同様に、電着塗装膜を硬化および乾燥させて、硬化電着塗装膜とした。【００９３】
（比較例３）
電着塗料として、アクリル系塗料エレコートフロステイＷ−２メイクアップ（株式会社シミズ製）を用いた以外は、実施例１と同様にペリクルフレーム表面に膜厚１３μｍの電着塗装膜を形成した。そして、実施例１と同様に、電着塗装膜を硬化および乾燥させて、硬化電着塗装膜とした。【００９４】
（比較例４）
シラン系塗料としてＷＳ５１００（三井化学株式会社製）と、カラーブラック（株式会社シミズ製）とを３：０．５の重量比で混合した混合塗料を調製した。実施例１において電着塗料を電着塗装する代わりに、前記混合塗料を、アルミニウム合金Ａ７０７５製ペリクルフレーム表面に吹き付けた。前記混合塗料を吹き付けたフレームの外側３点を針金で支持した状態で、１１０℃のオーブンで６０分加熱して硬化および乾燥させて、シラン系ハードコート膜を形成した。【００９５】
（比較例５)
実施例１のアルミニウム合金製ペリクルフレーム表面にアルマイト処理（陽極酸化処理）を施したペリクルフレームを用意した。ペリクルフレーム表面は、アルマイト処理（陽極酸化処理）により艶消しの黒色を呈していた。なお、ペリクルフレームには、電着塗装膜を形成しなかった。【００９６】
（比較例６）
電着塗料として、エポキシ樹脂系電着塗料パワートップＵ−ＣＰ７０−２（日本ペイント株式会社製）を用いた以外は、実施例１と同様にペリクルフレーム表面に膜厚１２μｍの電着塗装膜を形成した。そして、実施例１と同様に、電着塗装膜を硬化および乾燥させて、硬化電着塗装膜とした。【００９７】
（比較例７）
ペリクルフレームとして、フレームの外寸１４９ｍｍ×１２２ｍｍ×５．８ｍｍ、フレーム厚さ２ｍｍのアルミニウム合金Ａ６０６１製フレームを用意した。このペリクルフレーム表面を洗浄した後、吐出圧１．５ｋｇ/ｃｍ２でサンドブラスト処理した。【００９８】
ペリクルフレーム表面に、エポキシ樹脂系電着塗料パワートップＵ−ＣＰ７０−３（日本ペイント株式会社製）を用いて、膜厚１１μｍの電着塗装膜を形成した。電着塗装は、ペリクルフレームを電着槽内において支持部３点で固定し、塗装液温度２８℃、印加電圧２００Ｖ、通電時間１００秒で行った。電着塗装膜の厚みは、印加電圧、通電時間、電着塗装液の劣化状態により変化するため、事前に塗装条件を求めておくことにより調整した。【００９９】
電着塗装膜を、２１０℃のオーブンで６０分加熱して硬化および乾燥させて、硬化電着塗装膜とした。【０１００】
（比較例８）
電着塗料として、エポキシ樹脂系電着塗料パワートップＵ−ＣＰ７０−４（日本ペイント株式会社製）を用いて、かつ通電時間を１００秒とした以外は、比較例７と同様にペリクルフレーム表面に、膜厚１３μｍの電着塗装膜を形成した。電着塗装膜を、２２０℃のオーブンで６０分加熱して硬化および乾燥させて、硬化電着塗装膜とした。【０１０１】
実施例１〜５および比較例１〜８において、硬化電着塗装膜でコートされたペリクルフレームの、１）発生ガス量、２）硫酸イオン量、３）摩耗試験、４）溶剤浸漬後の摩耗試験および５）赤外線吸収スペクトル、を測定した。その結果を表１および表２に示す。【０１０２】
１．発生ガス量
５０℃の恒温槽内に、３０ｃｍ角のチャンバーを設け、各実施例および各比較例で硬化電着塗装膜が形成されたペリクルフレームを３枚入れた。恒温槽内を窒素パージ後、０．１Ｌ／分で窒素を２４時間流し、チャンバーから窒素が出てくる部分に、ジーエル  サイエンス株式会社製のＧＣ充填剤Ｔｅｎａｘ  ＴＡを接続し、発生ガスを補足した。
次いで、加熱脱着ガスクロマトグラフ質量分析計（ＧＣ−ＭＳ）を用いて発生ガス量を測定した。測定には株式会社島津製作所製の加熱脱着ＧＣ−ＭＳ（ＴＤＴＳ−２０１０）、ガスクロマトグラフ（ＧＣ−２０１０）、質量分析計（ＧＣＭＳ−ＱＰ２０１０）を使用した。
発生ガス量の判断基準は、以下の通りとした。
ペリクルフレーム３枚あたりの発生ガス量が０．５μｇ以上では好ましくない。０．４μｇ以下が好ましく、０μｇがさらに好ましい。【０１０３】
２．硫酸イオン量
旭化成株式会社製のジッパー付き耐熱袋（ジップロック(R)）に、１００ｍｌの蒸留水を入れた。これに、各実施例および各比較例で硬化電着塗装膜が形成されたペリクルフレームを３枚入れた。耐熱袋から空気を抜いた後、ジッパーで密閉した。この耐熱袋を、９０℃の高温水槽に３時間浸漬して、ペリクルフレームに含まれる硫酸を抽出した。抽出液に含まれる硫酸イオン量を、イオンクロマトグラフ分析装置（ＤＩＯＮＥＸ  Ｃｏｒｐｏｒａｔｉｏｎ製ＩＣＳ−１０００）により測定した。
硫酸イオン量の判断基準は、以下の通りとした。
ペリクルフレーム３枚あたりの硫酸イオン量は、６μｇ以上では好ましくない。５μｇ以下が好ましく、０μｇがさらに好ましい。【０１０４】
３．摩耗試験
各実施例および各比較例で硬化電着塗装膜が形成されたペリクルフレームを切断し、５．８ｍｍ×１０ｍｍ×２ｍｍの平板状の試験片とした。新東化学株式会社製往復磨耗試験機ドライボギア３０Ｓ-ＴＹＰＥを使用し、磨耗子はＳＵＳ製（２０×２０ｍｍ）フラットタイプを用いて、磨耗速度３０回／分、磨耗距離５０ｍｍ、摩耗幅５．８ｍｍ、加重１ｋｇ、往復磨耗回数１００回、三共化学株式会社製紙ヤスリ粒度＃６００番（ＤＣＣタイプ）の条件で、塗装膜の磨耗試験を行った。磨耗試験後の試験片の表面観察および残存している硬化電着塗装膜の幅を測定した。【０１０５】
具体的には、磨耗試験後に塗装膜が削れた部分は、下地のアルミニウム合金の色がみえることから、アルミニウム合金の色がみえる部分が剥離部分であると判断した。摩耗試験後に剥がれずに残存している黒色の塗装膜の幅（ｍｍ）を測定値とした。摩耗試験前後で、黒色の塗装膜の幅に変化がなく、残存している塗装膜の幅が５．８ｍｍであれば、耐摩耗性に優れ、発塵防止性に優れる。
黒色の塗装膜が剥がれて、残存する塗装膜の幅が３ｍｍ以下になると、ペリクルとして使用する時に発塵するため、好ましくない。【０１０６】
４．溶剤浸漬後の摩耗試験
硬化電着塗装膜を形成したペリクルフレームを切断し、５ｍｍ×９０ｍｍ×２ｍｍの平板状の試験片とした。この試験片を、２５℃のテトラヒドロフランが入ったスクリュー試験管に入れて２日間浸漬させた後、１日風乾させた。その後、上記磨耗試験と同じく磨耗試験を行った。【０１０７】
５．赤外線吸収スペクトル
硬化電着塗装膜を形成したペリクルフレームを切断し、５．８ｍｍ×９０ｍｍ×２ｍｍの平板状の試験片とした。この試験片表面をナイフで削ることにより硬化電着塗装膜の粉状体を得た。得られた粉状体とＫＢｒの微粉末とを混合した後、プレスして錠剤を作製し、ＫＢｒ錠剤法により以下の条件で赤外線吸収スペクトルを測定した。錠剤における硬化電着塗装膜の粉状体の濃度は１．２ｍｇ／ｇとした。（測定条件）
測定範囲：４００〜４０００ｃｍ−１（１．９３ｃｍ−１毎）
使用機器：ＦＴＳ−１６５（Ｂｉｏｒａｄ製  ＦＴ−ＩＲ）
積算回数：３２回【０１０８】
表１に示されるように、実施例１〜５のペリクルフレームからは、いずれも有機酸等のガスや硫酸イオンの発生はみられなかった。さらに、通常の摩耗試験、および溶剤に浸漬後の摩耗試験のいずれにおいても、試験片の全面または大部分が剥がれずに残存しており、耐摩耗性、発塵防止性が高いことがわかった。【０１０９】
これに対して、比較例１〜３および５のペリクルフレームからは、硫酸イオンまたは有機酸等のガスの発生がみられた。また、比較例１〜４および６〜８の試験片の摩耗試験では、削られずに残存する硬化電着塗装膜は少なく、溶剤浸漬後の摩耗試験では、さらに残存する硬化電着塗装膜が減少することがわかった。中でも、硬化電着塗装膜の、赤外線吸収スペクトルにおける１２００〜１２７５ｃｍ−１の範囲に存在するピークＡの吸光度に対する、１４５０〜１５５０ｃｍ−１の範囲に存在するピークＢの吸光度の比（Ｂ／Ａ）；および９０５〜９３０ｃｍ−１の範囲に存在するピークＣの吸光度に対する、１４５０〜１５５０ｃｍ−１の範囲に存在するピークＢの吸光度の比（Ｂ／Ｃ）のいずれか一方でも本願の範囲から外れると、摩耗試験後に残存する硬化電着塗装膜が少なくなることがわかる。【０１１０】
また、図５に示される赤外線吸収スペクトルでは、実施例１のエポキシ系樹脂の硬化電着塗装膜は明確なピークを有することがわかった。これに対して、比較例１のアクリル系樹脂の硬化電着塗装膜は、少なくともベンゼン核に由来するピーク（１４５０〜１５５０ｃｍ−１の範囲に存在するピーク）はみられず、また無機物を含むことからブロードなピーク形状となることがわかった。【０１１１】
本出願は、２００９年７月１６日出願の特願２００９−１６８１３３に基づく優先権を主張する。当該出願明細書に記載された内容は、すべて本願明細書に援用される。
【産業上の利用可能性】
【０１１２】
本発明によれば、硫酸やアウトガスの発生が少なく、残留硫酸に起因する硫酸ナトリウム等のヘイズの発生の少ないペリクルを提供できる。また本発明によれば、適度な膜強度と高い耐薬品性を有するペリクルを提供できる。これにより、衝撃や摩擦、溶剤浸漬後の塗装膜の剥がれを抑制し、発塵を高度に抑制できる。
【符号の説明】
【０１１３】
１０  ペリクル
１２  ペリクル膜
１３  膜接着剤層
１４  ペリクルフレーム
１５  マスク接着剤層
【図１】
2011007523.tif 000004
【図２】
2011007523.tif 000005
【図３】
2011007523.tif 000006
【図４】
2011007523.tif 000007
【図５】
2011007523.tif 000008
【国際調査報告】
2011007523.tif 000009
2011007523.tif 000010
2011007523.tif 000011
2011007523.tif 000012